(57)【要約】【課題】良好な塗布性能を有し、低粘度でありながら、耐ズレ性に優れた熱伝導性シリコーン組成物及びその製造方法を提供する。【解決手段】（Ａ）ケイ素原子に結合したアルケニル基を有するオルガノポリシロキサンと、（Ｂ）オルガノハイドロジェンポリシロキサンとを、（Ａ）成分中のケイ素原子に結合したアルケニル基と（Ｂ）成分中のＳｉ−Ｈ基とのモル比（Ｓｉ−Ｈ／Ｓｉ−Ｖｉ）３．０〜１０．０で反応させた反応生成物であるオルガノポリシロキサン、（Ｃ）平均粒径３μｍ以下の金属酸化物、（Ｄ）平均粒径５μｍ以上の金属酸化物、（Ｅ）アルコキシ基を有する加水分解性オルガノシロキサン、及び（Ｆ）水を含有する熱伝導性シリコーン組成物。【選択図】なし【特許請求の範囲】
【請求項１】
（Ａ）ケイ素原子に結合したアルケニル基を有するオルガノポリシロキサンと、（Ｂ）オルガノハイドロジェンポリシロキサンとを、（Ａ）成分中のケイ素原子に結合したアルケニル基と（Ｂ）成分中のＳｉ−Ｈ基とのモル比（Ｓｉ−Ｈ／Ｓｉ−Ｖｉ）３．０〜１０．０で反応させた反応生成物であるオルガノポリシロキサン、
（Ｃ）金属酸化物から選ばれる平均粒径３μｍ以下の熱伝導性無機充填材、
（Ｄ）金属酸化物から選ばれる平均粒径５μｍ以上の熱伝導性無機充填材、
（Ｅ）アルコキシ基を有する加水分解性オルガノシロキサン、及び
（Ｆ）水：（Ｃ）成分と（Ｄ）成分との合計配合量に対して０．００５〜０．０５質量％を含有し、（Ｃ）成分と（Ｄ）成分の合計配合量が、（Ａ）成分と（Ｂ）成分との合計１００質量部に対して２，０００〜８，０００質量部であり、２５℃における絶対粘度が５０〜５００Ｐａ・ｓで、単位体積当たりのＳｉ−Ｈ残基量が２．０Ｅ−７ｍｏｌ／ｃｍ3から２．０Ｅ−５ｍｏｌ／ｃｍ3である熱伝導性シリコーン組成物。
【請求項２】
（Ｉ）（Ｃ）金属酸化物から選ばれる平均粒径３μｍ以下の熱伝導性無機充填材、及び（Ｄ）金属酸化物から選ばれる平均粒径５μｍ以上の熱伝導性無機充填材を３０℃・６０％ＲＨ〜８５℃・９８％ＲＨで飽和吸湿させて、上記（Ｃ）及び（Ｄ）成分に、（Ｆ）水分を添加し、吸湿物を得る工程と、
（ＩＩ）上記（Ａ）、（Ｂ）、（Ｅ）、上記吸湿物、及び必要に応じて白金族金属系硬化触媒を、（Ａ）成分中のケイ素原子に結合したアルケニル基と（Ｂ）成分中のＳｉ−Ｈ基とのモル比（Ｓｉ−Ｈ／Ｓｉ−Ｖｉ）が３．０〜１０．０となるように混合して混合物を得る工程と、
（ＩＩＩ）得られた混合物を１００〜１８０℃で３０分〜４時間加熱して、（Ａ）成分と（Ｂ）成分とを反応させる工程を含む請求項１に記載の熱伝導性シリコーン組成物を製造する製造方法。
【発明の詳細な説明】
【技術分野】
【０００１】
本発明は、熱伝導性シリコーン組成物及びその製造方法に関し、良好な塗布性能を有し、低粘度でありながら、耐ズレ性に優れた熱伝導性シリコーン組成物及びその製造方法に関する。
【背景技術】
【０００２】
一般に、電気・電子部品は使用中に熱が発生するので、これらの部品を適切に動作させるためには除熱が必要であり、従来、その除熱用に使用する種々の熱伝導性材料が提案されている。この場合の熱伝導性材料としては、（１）取り扱いが容易なシート状のものと、（２）放熱用グリースと称されるペースト状のものという２種類の形態のものがある。
【０００３】
（１）のシート状のものは取り扱いが容易であるだけでなく、安定性にも優れるという利点がある一方、接触熱抵抗が必然的に大きくなるため、放熱性能は放熱用グリースの場合より劣ることになる。またシート状を保つためにある程度の強度及び硬さが必要となるので、素子と筐体の間に生じる公差を吸収することができず、それらの応力によって素子が破壊されることもある。
【０００４】
これに対し、（２）の放熱用グリースの場合には、塗布装置等を用いることによって電気・電子製品の大量生産にも適応できるだけでなく、接触熱抵抗が低いので放熱性能にも優れるという利点がある。しかしながら、良好な塗布性能を得るために放熱用グリースの粘度を低くした場合には、素子の冷熱衝撃等によって放熱グリースがずれる結果（ポンプアウト現象）、徐熱が十分でなくなり、その結果素子が誤作動を起こすことがあった。
【０００５】
そこで、特定のオルガノポリシロキサンと、酸化亜鉛、アルミナ、窒化アルミニウム、窒化ホウ素、炭化ケイ素等の増稠剤、及び１分子中にケイ素原子に直結した水酸基を少なくとも１個有するオルガノポリシロキサン、ならびにアルコキシシランとを組み合わせてベースオイルのブリードを抑えた、グリース状シリコーン組成物（特許文献１：特開平１１−４９９５号公報）、液状シリコーンと、一定の熱伝導率を有しモース硬度が６以上の熱伝導性無機充填剤、及び一定の熱伝導率を有し、モース硬度が５以下の熱伝導性無機充填剤を組み合わせてなる、熱伝導性及びディスペンス性に優れた熱伝導性シリコーン組成物（特許文献２：特開平１１−２４６８８４号公報）、特定の基油と平均粒径が０．５〜５０μｍの金属アルミニウム粉体とを組み合わせてなる熱伝導性グリース組成物（特許文献３：特開２０００−６３８７３号公報）、平均粒径の異なる２種の窒化アルミニウム粉末を混合して使用することにより、シリコーングリース中の窒化アルミニウムの充填率を高めたシリコーングリース組成物（特許文献４：特開２０００−１６９８７３号公報）、オイルの粘性を高めてブリードアウトを抑制したシリコーングリース組成物（特許文献５：特開２００３−３０１１８４号公報）等の、さらに高性能な熱伝導性シリコーン組成物が提案されてきた。しかしながら、使用される電子・電気部品の高性能化に十分対応することのできるものは未だ得られていない。
【先行技術文献】
【特許文献】
【０００６】
【特許文献１】特開平１１−４９９５号公報
【特許文献２】特開平１１−２４６８８４号公報
【特許文献３】特開２０００−６３８７３号公報
【特許文献４】特開２０００−１６９８７３号公報
【特許文献５】特開２００３−３０１１８４号公報
【発明の概要】
【発明が解決しようとする課題】
【０００７】
本発明は上記事情に鑑みなされたもので、良好な塗布性能を有し、低粘度でありながら、耐ズレ性に優れた熱伝導性シリコーン組成物及びその製造方法を提供することを目的とする。
【課題を解決するための手段】
【０００８】
本発明者は、上記目的を達成するため鋭意検討した結果、（Ａ）ケイ素原子に結合したアルケニル基を有するオルガノポリシロキサンと、（Ｂ）オルガノハイドロジェンポリシロキサンとを、特定モル比（Ｓｉ−Ｈ／Ｓｉ−Ｖｉ）で反応させた反応物と、特定の平均粒径の金属酸化物である熱伝導性無機充填材（Ｃ）及び（Ｄ）を組み合わせ、かつ特定量とし、さらに（Ｅ）アルコキシ基含有の加水分解性オルガノシロキサン、特定量の（Ｆ）水を組み合わせ、特定粘度、及び単位体積当たりのＳｉ−Ｈ残基量が特定量である熱伝導性シリコーン組成物とすることで、塗布性と耐ズレ性とを両立できることを知見し、本発明をなすに至ったものである。
【０００９】
従って、本発明は下記熱伝導性シリコーン組成物及びその製造方法を提供する。
１．（Ａ）ケイ素原子に結合したアルケニル基を有するオルガノポリシロキサンと、（Ｂ）オルガノハイドロジェンポリシロキサンとを、（Ａ）成分中のケイ素原子に結合したアルケニル基と（Ｂ）成分中のＳｉ−Ｈ基とのモル比（Ｓｉ−Ｈ／Ｓｉ−Ｖｉ）３．０〜１０．０で反応させた反応生成物であるオルガノポリシロキサン、
（Ｃ）金属酸化物から選ばれる平均粒径３μｍ以下の熱伝導性無機充填材、
（Ｄ）金属酸化物から選ばれる平均粒径５μｍ以上の熱伝導性無機充填材、
（Ｅ）アルコキシ基を有する加水分解性オルガノシロキサン、及び
（Ｆ）水：（Ｃ）成分と（Ｄ）成分との合計配合量に対して０．００５〜０．０５質量％を含有し、（Ｃ）成分と（Ｄ）成分の合計配合量が、（Ａ）成分と（Ｂ）成分との合計１００質量部に対して２，０００〜８，０００質量部であり、２５℃における絶対粘度が５０〜５００Ｐａ・ｓで、単位体積当たりのＳｉ−Ｈ残基量が２．０Ｅ−７ｍｏｌ／ｃｍ3から２．０Ｅ−５ｍｏｌ／ｃｍ3である熱伝導性シリコーン組成物。
２．（Ｉ）（Ｃ）金属酸化物から選ばれる平均粒径３μｍ以下の熱伝導性無機充填材、及び（Ｄ）金属酸化物から選ばれる平均粒径５μｍ以上の熱伝導性無機充填材を３０℃・６０％ＲＨ〜８５℃・９８％ＲＨで飽和吸湿させて、上記（Ｃ）及び（Ｄ）成分に、（Ｆ）水分を添加し、吸湿物を得る工程と、
（ＩＩ）上記（Ａ）、（Ｂ）、（Ｅ）、上記吸湿物、及び必要に応じて白金族金属系硬化触媒を、（Ａ）成分中のケイ素原子に結合したアルケニル基と（Ｂ）成分中のＳｉ−Ｈ基とのモル比（Ｓｉ−Ｈ／Ｓｉ−Ｖｉ）が３．０〜１０．０となるように混合して混合物を得る工程と、
（ＩＩＩ）得られた混合物を１００〜１８０℃で３０分〜４時間加熱して、（Ａ）成分と（Ｂ）成分とを反応させる工程を含む１に記載の熱伝導性シリコーン組成物を製造する製造方法。
【発明の効果】
【００１０】
本発明によれば、良好な塗布性能を有し、低粘度でありながら耐ズレ性に優れた熱伝導性シリコーン組成物及びその製造方法を提供することができる。この熱伝導性シリコーン組成物は、使用中に熱が発生する電気・電子部品からの除熱に好適である。
以下、「熱伝導性シリコーン組成物」を「シリコーン組成物」と記載する場合がある。
【発明を実施するための形態】
【００１１】
以下、本発明について詳細に説明する。
［オルガノポリシロキサン］
本発明のオルガノポリシロキサンは、（Ａ）ケイ素原子に結合したアルケニル基を有するオルガノポリシロキサンと、（Ｂ）オルガノハイドロジェンポリシロキサンとを、（Ａ）成分中のケイ素原子に結合したアルケニル基と（Ｂ）成分中のＳｉ−Ｈ基とのモル比（Ｓｉ−Ｈ／Ｓｉ−Ｖｉ）３．０〜１０．０で反応させた反応物である。以下、単に「（Ａ），（Ｂ）成分反応物」と記載する場合がある。
【００１２】
［（Ａ）成分］
アルケニル基含有オルガノポリシロキサンは、ケイ素原子に結合したアルケニル基を１分子中に平均して少なくとも１個、好ましくはそれぞれの分子につき少なくとも２個（通常１〜２０個）、より好ましくは２〜１０個程度有するものである。これらは１種単独で又は２種以上を適宜組み合わせて用いることができる。
【００１３】
（Ａ）成分の分子構造は特に限定されず、例えば、直鎖状構造、一部分岐を有する直鎖状構造、分岐鎖状構造、環状構造、分岐を有する環状構造が挙げられるが、通常、実質的に直鎖状のオルガノポリシロキサンであることが好ましく、具体的には、分子鎖が主にジオルガノシロキサン単位の繰り返しからなり、分子鎖両末端がトリオルガノシロキシ基で封鎖された直鎖状のジオルガノポリシロキサンであることが好ましい。また、（Ａ）成分は、単一のシロキサン単位からなる重合体であっても、２種以上のシロキサン単位からなる共重合体であってもよい。さらに、（Ａ）成分中のケイ素原子に結合したアルケニル基の位置は特に制限されず、このアルケニル基は分子鎖末端のケイ素原子及び分子鎖非末端（分子鎖途中）のケイ素原子のどちらか一方にのみ結合していてもよいし、これら両者に結合していてもよい。
【００１４】
（Ａ）成分としては、例えば、下記平均組成式（１）
Ｒ1mＲ2nＳｉＯ(4-m-n)/2      （１）
（式中、Ｒ1は独立に脂肪族不飽和結合を含有しない非置換又は置換の１価炭化水素基を表し、Ｒ2は独立にアルケニル基を表し、ｍは、０．５〜２．５、好ましくは０．８〜２．２の正数であり、ｎは、０．０００１〜０．２、好ましくは０．０００５〜０．１の正数である。但し、ｍ＋ｎは、通常０．８〜２．７、好ましくは０．９〜２．２の正数である。）
で表され、ケイ素原子に結合したアルケニル基を少なくとも１個有するオルガノポリシロキサンが挙げられる。
【００１５】
上記Ｒ1としては、例えば、炭素数１〜１０の脂肪族不飽和結合を含有しない非置換又は置換の１価炭化水素基が挙げられる。Ｒ1の具体例としては、メチル基、エチル基、プロピル基、イソプロピル基、ブチル基、イソブチル基、ｔｅｒｔ−ブチル基、ヘキシル基、オクチル基、デシル基等のアルキル基；フェニル基、トリル基、キシリル基、ナフチル基等のアリール基；シクロペンチル基、シクロヘキシル基等のシクロアルキル基；ベンジル基、２−フェニルエチル基、３−フェニルプロピル基等のアラルキル基；これらの炭化水素基中の炭素原子に結合した水素原子の一部又は全てが塩素原子、臭素原子、ヨウ素原子等のハロゲン原子；シアノ基等によって置換された基、例えば、クロロメチル基、２−ブロモエチル基、３，３，３−トリフルオロプロピル基、シアノエチル基等が挙げられる。
【００１６】
これらの中でも、メチル基、フェニル基又はこれら両者の組み合わせが好ましい。Ｒ1がメチル基、フェニル基又はこれら両者の組み合わせである（Ａ）成分は、合成が容易であり、化学的安定性が良好である。また、（Ａ）成分として特に耐溶剤性が良好なオルガノポリシロキサンを用いる場合には、Ｒ1は、メチル基、フェニル基又はこれら両者の組み合わせと３，３，３−トリフルオロプロピル基との組み合わせであることがさらに好ましい。
【００１７】
上記Ｒ2としては、例えば、炭素数２〜８のアルケニル基が挙げられる。Ｒ2の具体例としては、ビニル基、アリル基、１−プロペニル基、イソプロペニル基、１−ブテニル基、イソブテニル基、ヘキセニル基等が挙げられる。これらの中でもビニル基が好ましい。Ｒ2がビニル基である（Ａ）成分は、合成が容易であり、化学的安定性が良好である。
【００１８】
（Ａ）成分の具体例としては、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端トリメチルシロキシ基封鎖ジメチルシロキサン・メチルビニルシロキサン・ジフェニルシロキサン共重合体、分子鎖両末端ジメチルビニルシロキシ基封鎖ジメチルポリシロキサン、分子鎖両末端ジメチルビニルシロキシ基封鎖メチルビニルポリシロキサン、分子鎖両末端ジメチルビニルシロキシ基封鎖ジメチルシロキサン・メチルビニルシロキサン共重合体、分子鎖両末端ジメチルビニルシロキシ基封鎖ジメチルシロキサン・メチルビニルシロキサン・メチルフェニルシロキサン共重合体、分子鎖両末端ジメチルビニルシロキシ基封鎖ジメチルシロキサン・メチルビニルシロキサン・ジフェニルシロキサン共重合体、分子鎖両末端ジビニルメチルシロキシ基封鎖ジメチルポリシロキサン、分子鎖両末端トリビニルシロキシ基封鎖ジメチルポリシロキサン等が挙げられる。これらのオルガノポリシロキサンは、１種単独で使用しても、２種以上を組み合わせて使用してもよく、また重合度の異なる１種又は２種以上を併用してもよい。
【００１９】
（Ａ）成分の２５℃における絶対粘度は、０．１〜２０，０００ｍＰａ・ｓが好ましく、１０〜１，０００ｍＰａ・ｓがより好ましい。上記絶対粘度が低すぎると、得られるシリコーン組成物の熱伝導性無機充填材が沈降しやすくなり、長期の保存性に欠けるおそれがある。また、上記絶対粘度が高すぎると、得られるシリコーン組成物は著しく流動性に欠けたものとなりやすく、作業性が劣ったものとなるおそれがある。なお、本発明において、絶対粘度は、マルコム粘度計（タイプＰＣ−１０ＡＡ）等のスパイラル粘度計による測定値である。
【００２０】
［（Ｂ）成分］
（Ｂ）成分は、１分子中に１個以上のケイ素原子に結合した水素原子（Ｓｉ−Ｈ基）を有するオルガノハイドロジェンポリシロキサンであり、１種単独で又は２種以上を適宜組み合わせて用いることができる。（Ｂ）成分のオルガノハイドロジェンポリシロキサンは、シリコーン組成物の硬化剤であり、１分子中に平均１個以上、好ましくは２個以上（通常２〜３００個程度）、より好ましくは３個以上（例えば３〜２００個程度）のケイ素原子に結合した水素原子（Ｓｉ−Ｈ基）を有するものである。（Ｂ）成分の分子構造は特に限定されず、例えば、直鎖状、分岐状、環状、又は三次元網状構造の樹脂状物のいずれのものであってもよいが、下記平均組成式（２）で示されるものを用いることができる。
【００２１】
Ｒ3pＨqＳｉＯ(4-p-q)/2                    （２）
（式中、Ｒ3は脂肪族不飽和炭化水素基を除く、非置換又は置換の１価炭化水素基である。ｐは１．０〜３．０、好ましくは０．５〜２．５、ｑは０．０５〜２．０、好ましくは０．０１〜１．０であり、かつｐ＋ｑは０．５〜３．０、好ましくは０．８〜２．５を満足する正数である。）
【００２２】
式（２）中のＲ3としては、メチル基、エチル基、プロピル基、ブチル基、ペンチル基、ヘキシル基、イソプロピル基、イソブチル基、ｔｅｒｔ−ブチル基、シクロヘキシル基等のアルキル基；フェニル基、トリル基、キシリル基等のアリール基；ベンジル基、フェネチル基等のアラルキル基；３−クロロプロピル基、３，３，３−トリフロロプロピル基等のハロゲン化アルキル基等の、脂肪族不飽和結合を除く、通常、炭素数１〜１０、好ましくは１〜８程度の非置換又はハロゲン置換の１価炭化水素基等が例示される。メチル基、エチル基、プロピル基、フェニル基、３，３，３−トリフロロプロピル基が好ましく、メチル基がより好ましい。
【００２３】
（Ｂ）成分のオルガノハイドロジェンポリシロキサンとして、具体的には、例えば、１，１，３，３−テトラメチルジシロキサン、１，３，５，７−テトラメチルシクロテトラシロキサン、メチルハイドロジェンシクロポリシロキサン、メチルハイドロジェンシロキサン・ジメチルシロキサン環状共重合体、トリス（ジメチルハイドロジェンシロキシ）メチルシラン、トリス（ジメチルハイドロジェンシロキシ）フェニルシラン、分子鎖両末端ジメチルハイドロジェンシロキシ基封鎖ジメチルシロキサン・メチルハイドロジェンシロキサン共重合体、分子鎖両末端ジメチルハイドロジェンシロキシ基封鎖メチルハイドロジェンポリシロキサン、分子鎖両末端トリメチルシロキシ基封鎖メチルハイドロジェンポリシロキサン、分子鎖両末端ジメチルハイドロジェンシロキシ基封鎖ジメチルポリシロキサン、分子鎖両末端ジメチルハイドロジェンシロキシ基封鎖ジメチルシロキサン・ジフェニルシロキサン共重合体、分子鎖両末端トリメチルシロキシ基封鎖ジメチルシロキサン・メチルハイドロジェンシロキサン共重合体、分子鎖両末端トリメチルシロキシ基封鎖ジメチルシロキサン・ジフェニルシロキサン・メチルハイドロジェンシロキサン共重合体、分子鎖両末端ジメチルハイドロジェンシロキシ基封鎖ジメチルシロキサン・メチルハイドロジェンシロキサン共重合体、Ｈ（ＣＨ3）2ＳｉＯ1/2単位とＳｉＯ2単位との共重合体、Ｈ（ＣＨ3）2ＳｉＯ1/2単位と（ＣＨ3）3ＳｉＯ1/2単位とＳｉＯ2単位との共重合体や、これらのオルガノハイドロジェンポリシロキサンの２種以上の混合物等が挙げられる。
【００２４】
（Ｂ）成分の２５℃における絶対粘度は特に限定されないが、０．５〜１，０００，０００ｍＰａ・ｓが好ましく、１〜１００，０００ｍＰａ・ｓがより好ましい。また、（Ｂ）成分のオルガノハイドロジェンポリシロキサンは、１分子中のケイ素原子数（又は重合度）が２〜５００個、好ましくは３〜３００個程度のものが好ましい。
【００２５】
本発明は、（Ａ）成分中のケイ素原子に結合したアルケニル基と（Ｂ）成分中のＳｉ−Ｈ基とのモル比（Ｓｉ−Ｈ／Ｓｉ−Ｖｉ）３．０〜１０．０で反応させた反応物を含むものである。このような範囲となるように、（Ａ）成分と（Ｂ）成分とを配合する。上記モル比は、４．０〜８．０とする量がより好ましい。上記モル比が０＜Ｓｉ−Ｈ／Ｓｉ−Ｖｉ＜３．０であると、Ｓｉ−Ｈ／Ｓｉ−Ｖｉが１に近づくために、高架橋密度となり粘度が上昇して塗布性が劣るシリコーン組成物になる。一方、上記モル比範囲の上限を超えると、架橋密度が低下するために、熱サイクル時にシリコーン組成物のズレが発生する。
【００２６】
シリコーン組成物には、上記反応を促進するための付加反応触媒である白金族金属系硬化触媒を含有することが好ましく、ヒドロシリル化反応に用いられる触媒として周知の触媒が挙げられる。これらは１種単独で又は２種以上を適宜組み合わせて用いることができる。塩化白金酸又は塩化白金酸塩等の白金錯体を、アルケニル基等のビニル基を有するオルガノポリシロキサンで希釈したヒドロシリル化触媒が好ましい。これは、白金錯体と、ビニル基を有するオルガノポリシロキサンとを混合することで得ることができる。白金錯体中にトルエン等の溶媒が含まれる場合は、混合後に溶媒を取り除くとよい。
【００２７】
付加反応触媒を用いる場合は、所謂触媒量でよく、通常、（Ａ）成分に対する白金族金属元素質量換算で０．１〜２，０００ｐｐｍである。
【００２８】
［（Ｃ）成分］
（Ｃ）成分は、金属酸化物から選ばれる平均粒径３μｍ以下の熱伝導性無機充填材であり、１種単独で又は２種以上を適宜組み合わせて用いることができる。この無機充填材は、比表面積が大きく、アルコキシ基が存在する（Ｅ）成分と反応をすることにより、１５０℃における貯蔵弾性率を向上させる成分である。また、（Ｄ）成分の熱伝導性無機充填材の粒度分布を整えて、最密充填にして配合量を増大させ、シリコーン組成物の熱伝導率を向上させるための成分である。
【００２９】
金属酸化物としては、酸化アルミニウム、酸化亜鉛、酸化マグネシウムが挙げられる。これらは絶縁材料であり、工業的に広範囲な粒径の品種が選択可能であり、資源的に入手が容易であり、比較的安価で入手可能であることから、放熱材料として広範に用いられる。
【００３０】
（Ｃ）成分の無機充填材としては、不定形、造粒粉、球状でも使用可能であるが、その中でも特に充填性の観点から、球状無機充填材を使用することが好ましい。
【００３１】
（Ｃ）成分の平均粒径は３μｍ以下であり、０．５〜２．５μｍがより好ましい。平均粒径が小さすぎると、シリコーン組成物の流動性が低下し、良好な塗布性能が得られないおそれがある。なお、本発明において、（Ｃ）及び（Ｄ）成分の平均粒径の測定は、レーザ回折・散乱法、例えば、日機装株式会社製の粒度分析計であるマイクロトラックＭＴ３３００ＥＸにより測定した体積累積平均粒径値Ｄ50（又はメジアン径）である。
【００３２】
シリコーン組成物中（Ｃ）成分の配合量は、（Ａ）成分と（Ｂ）成分との合計１００質量部に対して５０〜４，０００質量部が好ましく、３００〜３，０００質量部がより好ましい。（Ｃ）成分の配合量が少なすぎると、得られるシリコーン組成物にズレが発生や熱伝導率が低下するおそれがあり、一方、多すぎると高粘度になり、シリコーン組成物を均一に塗布することが困難となるおそれがある。なお、（Ｃ）成分は、（Ｅ）成分中に予め加熱混合された混合物としてもよい。
【００３３】
［（Ｄ）成分］
（Ｄ）成分は、金属酸化物から選ばれる平均粒径５μｍ以上の熱伝導性無機充填材であり、１種単独で又は２種以上を適宜組み合わせて用いることができる。酸化アルミニウム、酸化亜鉛、酸化マグネシウム、酸化ケイ素等が挙げられる。なお、酸化アルミニウム、酸化亜鉛、酸化マグネシウムは、上記（Ｃ）成分と重複するが、平均粒径が相違する。
【００３４】
（Ｄ）成分の平均粒径は５μｍ以上であり、５〜２００μｍが好ましく、６〜１５０μｍがより好ましく、７〜１００μｍがさらに好ましい。平均粒径が５μｍより小さいと、シリコーン組成物が不均一になり、耐ズレ性が悪くなる。平均粒径が大きすぎても、シリコーン組成物が不均一になり、耐ズレ性が悪くなるおそれがある。
【００３５】
シリコーン組成物中（Ｄ）成分の配合量は、（Ａ）成分と（Ｂ）成分との合計１００質量部に対して８００〜８，０００質量部が好ましく、７００〜７，０００質量部がより好ましい。
【００３６】
シリコーン組成物中（Ｃ）成分と（Ｄ）成分の合計配合量は、（Ａ）成分と（Ｂ）成分との合計１００質量部に対して２，０００〜８，０００質量部であり、１，０００〜５，０００質量部が好ましい。上記合計配合量が２，０００質量部未満だと充分な熱伝導率を達成できず、８，０００質量部を超えると充分な塗布性能を得られない。また（Ｃ）：（Ｄ）の質量比は、１５：８５〜６５：３５が好ましい。
【００３７】
［（Ｅ）成分］
（Ｅ）成分は、アルコキシ基を有する加水分解性オルガノシロキサンであり、１種単独で又は２種以上を適宜組み合わせて用いることができる。（Ｅ）成分の添加により、シリコーン組成物の熱硬化前の粘度を低下させることができる。また、（Ｅ）成分は、（Ｃ）及び（Ｄ）成分をシリコーン組成物に高充填しても、シリコーン組成物の流動性を保ち、この組成物に良好な取り扱い性を付与する役割も兼ね備えている。（Ｅ）成分としては、下記一般式（３）で表されるオルガノポリシロキサンが挙げられ、３官能の加水分解性オルガノポリシロキサンを含有することが好ましい。
【００３８】
【化１】
2020180190.tif 000002
（式中、Ｒ4は独立に脂肪族不飽和基を含有しない非置換又は置換の１価炭化水素基である。Ｘ1、Ｘ2、Ｘ3はＲ4又は−Ｒ5−ＳｉＲ6(3-g)（ＯＲ7）gで示される基であり、それぞれ異なってもよいが、少なくとも１つは−Ｒ5−ＳｉＲ6(3-g)（ＯＲ7）gである。Ｒ5は酸素原子又は炭素数１〜４のアルキレン基、Ｒ6は独立に脂肪族不飽和結合を含有しない非置換又は置換の１価炭化水素基であり、Ｒ7は独立に炭素数１〜４のアルキル基もしくはアルコキシアルキル基、又はアシル基であり、ｇは１〜３の整数である。ａ及びｂはそれぞれ１≦ａ≦１，０００、０≦ｂ≦１，０００である。）
【００３９】
（Ｅ）成分としては、下記一般式（４）
【化２】
2020180190.tif 000003
（式中、Ｒ4は独立に脂肪族不飽和基を含有しない非置換又は置換の１価炭化水素基であり、Ｒ7は独立に炭素数１〜４のアルキル基もしくはアルコキシアルキル基、又はアシル基であり、ｃは５〜１００の整数であり、ｇは１〜３の整数である。）
で表されるオルガノポリシロキサン、特に２５℃における粘度が０．００５〜１００ｍＰａ・ｓのオルガノポリシロキサンが好ましい。
【００４０】
上記式（３）及び（４）中、Ｒ4は独立に脂肪族不飽和基を含有しない非置換又は置換の、好ましくは炭素数１〜１０、より好ましくは１〜６、さらに好ましくは１〜３の１価炭化水素基であり、その例としては、直鎖状アルキル基、分岐鎖状アルキル基、環状アルキル基、アリール基、アラルキル基、ハロゲン化アルキル基等が挙げられる。直鎖状アルキル基としては、例えば、メチル基、エチル基、プロピル基、ヘキシル基、オクチル基が挙げられる。分岐鎖状アルキル基としては、例えば、イソプロピル基、イソブチル基、ｔｅｒｔ−ブチル基、２−エチルヘキシル基が挙げられる。環状アルキル基としては、例えば、シクロペンチル基、シクロヘキシル基が挙げられる。アリール基としては、例えば、フェニル基、トリル基が挙げられる。アラルキル基としては、例えば、２−フェニルエチル基、２−メチル−２−フェニルエチル基が挙げられる。ハロゲン化アルキル基としては、例えば、３，３，３−トリフルオロプロピル基、２−（ノナフルオロブチル）エチル基、２−（ヘプタデカフルオロオクチル）エチル基が挙げられる。Ｒ4として、メチル基、フェニル基が好ましい。
【００４１】
Ｒ5は酸素原子又は炭素数１〜４のアルキレン基であり、Ｒ6は独立に脂肪族不飽和結合を含有しない非置換又は置換の１価炭化水素基であり、上記Ｒ1について例示したものが挙げられる。
【００４２】
上記Ｒ7は独立に炭素数１〜４のアルキル基もしくはアルコキシアルキル基、又はアシル基である。アルキル基としては、例えば、Ｒ4について例示した同様の、炭素数１〜４のアルキル基等が挙げられる。アルコキシアルキル基としては、例えば、メトキシエチル基、メトキシプロピル基等が挙げられる。アシル基としては、例えば、炭素数２〜８のアシル基が好ましく、アセチル基、オクタノイル基等が挙げられる。Ｒ7はアルキル基であることが好ましく、メチル基、エチル基がより好ましい。
ａ，ｂは上記の通りであるが、好ましくはａ＋ｂが５〜５０であり、ｃは５〜１００の整数であり、好ましくは１０〜５０である。ｇは１〜３の整数であり、好ましくは３である。なお、分子中にＯＲ7基は１〜６個、特に３又は６個有することが好ましい。
【００４３】
（Ｅ）成分の好適な具体例としては、下記のものを挙げることができる。
【００４４】
【化３】
2020180190.tif 000004
【００４５】
（Ｅ）成分を配合する場合、シリコーン組成物中の（Ｅ）成分の配合量は、（Ａ）成分と（Ｂ）成分との合計１００質量部に対して、２５〜４００質量部が好ましく、５０〜３５０質量部がより好ましい。２５質量部未満だと、シリコーン組成物が増粘して吐出不可となるおそれがあり、一方、４００質量部を超えると低粘度になりすぎて（Ｅ）成分がブリードするおそれがある。
【００４６】
［（Ｆ）成分］
（Ｆ）成分は水であり、脱イオン水、精製水等特に限定されない。（Ｆ）成分の配合量は、（Ｃ）成分と（Ｄ）成分との合計配合量に対して０．００５〜０．０５質量％であり、０．０１〜０．０２質量％が好ましい。（Ｆ）成分の配合量が０．００５質量％よりすくないと十分な粘度低下効果が見込めない、また０．０５質量％よりも多い場合は、（Ｅ）成分が加水分解して増粘する。
【００４７】
［その他成分］
本発明のシリコーン組成物には、本発明の効果を損なわない範囲で、上記以外の任意の成分を配合することができる。
充填剤は１種単独で又は２種以上を適宜組み合わせて用いてもよい。充填剤としては、例えば、ウォラストナイト、タルク、酸化アルミニウム、硫酸カルシウム、炭酸マグネシウム、カオリン等のクレー；水酸化アルミニウム、水酸化マグネシウム、グラファイト、バライト、マラカイト等の炭酸銅；ザラカイト等の炭酸ニッケル；ウィザライト等の炭酸バリウム；ストロンチアナイト等の炭酸ストロンチウム；フォーステライト、シリマナイト、ムライト、パイロフィライト、カオリナイト、バーミキュライト等のケイ酸塩；ケイ藻土等の非補強性の充填剤；これらの充填剤の表面を有機ケイ素化合物で処理したもの等が挙げられる。充填剤を配合する場合、シリコーン組成物中の上記充填剤の配合量は、（Ａ）成分と（Ｂ）成分との合計１００質量部に対して１００質量部以下が好ましい。
【００４８】
シリコーン組成物の接着性を向上させるために、接着付与剤を配合してもよい。接着付与剤は１種単独で又は２種以上を適宜組み合わせて用いることができる。接着付与剤として、具体的には、メチルビニルジメトキシシラン、エチルビニルジメトキシシラン、メチルビニルジエトキシシラン、エチルビニルジエトキシシラン等のアルキルアルケニルジアルコキシシラン；メチルビニルジオキシムシラン、エチルビニルジオキシムシラン等のアルキルアルケニルジオキシムシラン；メチルビニルジアセトキシシラン、エチルビニルジアセトキシシラン等のアルキルアルケニルジアセトキシシラン；メチルビニルジヒドロキシシラン、エチルビニルジヒドロキシシラン等のアルケニルアルキルジヒドロキシシラン；メチルトリメトキシシラン、ビニルトリメトキシシラン、アリルトリメトキシシラン、３−メタクリロキシプロピルトリメトキシシラン、３−グリシドキシプロピルトリメトキシシラン、３−アミノプロピルトリメトキシシラン、Ｎ−（２−アミノエチル）−３−アミノプロピルトリメトキシシラン、ビス（トリメトキシシリル）プロパン、ビス（トリメトキシシリル）ヘキサン等のオルガノトリアルコキシシラン；トリアリルイソシアヌレート、ジアリル（３−トリメトキシシリル）イソシアヌレート、トリス（３−トリメトキシシリルプロピル）イソシアヌレート、トリス（３−トリエトキシシリルプロピル）イソシアヌレート、トリス（３−トリプロポキシシリルプロピル）イソシアヌレート等のイソシアヌレート化合物；テトラエチルチタネート、テトラプロピルチタネート、テトラブチルチタネート、テトラ（２−エチルヘキシル）チタネート、チタンエチルアセトネート、チタンアセチルアセトネート等のチタン化合物；エチルアセトアセテートアルミニウムジイソプロピレート、アルミニウムトリス（エチルアセトアセテート）、アルキルアセトアセテートアルミニウムジイソプロピレート、アルミニウムトリス（アセチルアセトネート）、アルミニウムモノアセチルアセトネートビス（エチルアセトアセテート）等のアルミニウム化合物；ジルコニウムアセチルアセトネート、ジルコニウムブトキシアセチルアセトネート、ジルコニウムビスアセチルアセトネート、ジルコニウムエチルアセトアセテート等のジルコニウム化合物が挙げられる。
【００４９】
接着付与剤を配合する場合、シリコーン組成物中の接着付与剤の配合量は特に限定されないが、（Ａ）成分と（Ｂ）成分との合計１００質量部に対して０．０１〜１０質量部が好ましい。
【００５０】
[シリコーン組成物]
シリコーン組成物の２５℃における絶対粘度は５０〜５００Ｐａ・ｓであり、１５０〜４００Ｐａ・ｓが好ましい。絶対粘度が５０Ｐａ・ｓ未満だと、塗付中のシリコーン組成物の液だれが生じ、塗布性が低下する。さらに、長期保管中の（Ｃ）成分及び（Ｄ）成分の沈降が生じるおそれがある。一方、５００Ｐａ・ｓを超えると、塗布性が低下して、生産効率が低下する。シリコーン組成物の粘度は、例えば、（Ａ）成分と（Ｂ）成分の架橋度合や、（Ｃ），（Ｄ）成分及び（Ｅ）成分の量、（Ｃ），（Ｄ）成分の吸湿量を調整することで上記範囲の絶対粘度を有するシリコーン組成物を得ることができる。
【００５１】
シリコーン組成物の単位体積当たりのＳｉ−Ｈ残基量は、２．０Ｅ−７ｍｏｌ／ｃｍ3から２．０Ｅ−５ｍｏｌ／ｃｍ3であり、５．０Ｅ−７ｍｏｌ／ｃｍ3から１．０Ｅ−５ｍｏｌ／ｃｍ3が好ましい。Ｓｉ−Ｈ残基量が２Ｅ−７ｍｏｌ／ｃｍ3未満だと、例えば、被着体に挟んで下記に示すズレ試験を行った場合に、被着体と化学的な相互作用をする官能基が減るために、ズレが発生しやすくなる。また２Ｅ−５ｍｏｌ／ｃｍ3を超えると、Ｓｉ−Ｈ／Ｓｉ−Ｖｉのバランスが崩れ、架橋密度が低くズレ易い組成物になったり、（Ａ）＋（Ｂ）成分の比率に対して（Ｃ）成分、（Ｄ）成分の量が多かったり、（Ｅ）成分が少なくなるために、塗布性能に劣る熱伝導性シリコーン組成物となる。シリコーン組成物の単位体積当たりのＳｉ−Ｈ残基量は、例えば、Ｓｉ−Ｈ／Ｓｉ−Ｖｉのバランスを３．０から１０．０の間、（Ａ）＋（Ｂ）に対する（Ｅ）成分の比率、（Ａ）＋（Ｂ）＋（Ｅ）に対する（Ｃ）＋（Ｄ）成分の比率を前述の記述の範囲にすることで、上記範囲の絶対粘度を有するシリコーン組成物を得ることができる。なお、シリコーン組成物の単位体積当たりのＳｉ−Ｈ残基量は、Ｓｉ−Ｈのモル数からＳｉ−Ｖｉのモル数を引いて、全体のシリコーン組成物の体積で割ることで、単位体積当たりのＳｉ−Ｈ残基量を計算することができる。
【００５２】
[製造方法]
本発明のシリコーン組成物の製造方法としては、下記工程を有するものが挙げられる。
（Ｉ）（Ｃ）金属酸化物から選ばれる平均粒径３μｍ以下の熱伝導性無機充填材、及び（Ｄ）金属酸化物から選ばれる平均粒径５μｍ以上の熱伝導性無機充填材を３０℃・６０％ＲＨ〜８５℃・９８％ＲＨで飽和吸湿させて、上記（Ｃ）及び（Ｄ）成分に、（Ｆ）水分を添加し、吸湿物を得る工程、
（ＩＩ）上記（Ａ）、（Ｂ）、（Ｅ）、上記吸湿物、及び必要に応じて白金族金属系硬化触媒を、（Ａ）成分中のケイ素原子に結合したアルケニル基と（Ｂ）成分中のＳｉ−Ｈ基とのモル比（Ｓｉ−Ｈ／Ｓｉ−Ｖｉ）が３．０〜１０．０となるように混合して混合物を得る工程、
（ＩＩＩ）得られた混合物を１００〜１８０℃で３０分〜４時間加熱して、（Ａ）成分と（Ｂ）成分とを反応させる工程。
【００５３】
[（Ｉ）工程（吸湿方法）]
（Ｉ）（Ｃ）金属酸化物から選ばれる平均粒径３μｍ以下の熱伝導性無機充填材、及び（Ｄ）金属酸化物から選ばれる平均粒径５μｍ以上の熱伝導性無機充填材を３０℃・６０％ＲＨ〜８５℃・９８％ＲＨで飽和吸湿させて、上記（Ｃ）及び（Ｄ）成分に、（Ｆ）水分を添加し、吸湿物を得る工程
【００５４】
熱伝導性無機充填材（Ｃ）及び（Ｄ）成分を吸湿させる方法としては、３０℃・６０％ＲＨ〜８５℃・９８％ＲＨ、好ましくは６０℃・９０％ＲＨ〜８５℃・９５％ＲＨの環境において、熱伝導性無機充填材（フィラー）表面に均質に吸湿させる方法が好ましい。具体的には、低温恒温恒湿機を用いて、上記環境にした後、その環境下で熱伝導性無機充填材（Ｃ）及び（Ｄ）成分を吸湿させる方法が挙げられる。３０℃・６０％ＲＨ未満では飽和吸湿の絶対量が少ないために、（Ｅ）アルコキシ基含有の加水分解性オルガノシロキサンによる表面処理が不十分となる。また８５℃・９８％ＲＨを超えると、高温でハンドリングが危険になるために、工業的な製造条件としては不向きである。
【００５５】
（ＩＩ）上記（Ａ）、（Ｂ）、（Ｅ）、上記吸湿物、及び必要に応じて白金族金属系硬化触媒を、（Ａ）成分中のケイ素原子に結合したアルケニル基と（Ｂ）成分中のＳｉ−Ｈ基とのモル比（Ｓｉ−Ｈ／Ｓｉ−Ｖｉ）が３．０〜１０．０となるように混合して混合物を得る工程
必要に応じてその他成分を加えてもよい。混合装置は特に限定されず、トリミックス、ツウィンミックス、プラネタリーミキサー（何れも井上製作所（株）製混合機の登録商標）、ウルトラミキサー（みずほ工業（株）製混合機の登録商標）、ハイビスディスパーミックス（特殊機化工業（株）製混合機の登録商標）等の混合機を用いて混合する。液状物と無機充填材を混合する温度は特に限定されず、室温で５〜３０分混合するとよい。
【００５６】
（ＩＩＩ）得られた混合物を１００〜１８０℃で３０分〜４時間加熱して、（Ａ）成分と（Ｂ）成分とを反応させる工程
得られた混合物を、（Ａ）成分と（Ｂ）成分とを反応させるために１００〜１８０℃、好ましくは１１０〜１７０℃で、３０分〜４時間、好ましくは１時間〜３時間加熱する。さらに減圧下で混合してもよい。
【００５７】
（ＩＩＩ）工程で、（Ａ）成分と（Ｂ）成分とが反応する。さらに上記（Ｉ）工程で吸湿させた熱伝導性無機充填材（Ｃ）及び（Ｄ）成分は、表面に−ＯＨ残基が多数存在するために、（Ｅ）アルコキシ基含有オルガノポリシロキサンと脱アルコール縮合して、熱伝導性無機充填材表面がオルガノポリシロキサンで表面処理されるものと予想される。
【００５８】
［シリコーン組成物（硬化物）］
シリコーン組成物の熱伝導率は２Ｗ／ｍＫ以上が好ましく、３Ｗ／ｍＫ以上がより好ましい。上限は特に限定されないが、２０Ｗ／ｍＫ以下とすることができる。このように優れた熱伝導率を有するため、放熱用として好適である。
【実施例】
【００５９】
以下、実施例及び比較例を示し、本発明を具体的に説明するが、本発明は下記の実施例に制限されるものではない。なお、実施例中の（Ａ），（Ｂ）成分及びシリコーン組成物の絶対粘度は、以下に示すマルコム粘度計で測定した２５℃における値である。
【００６０】
実施例及び比較例で使用した成分を下記に説明する。なお、括弧内に示される各シロキサン単位の結合順序は、下記に制限されるものではない。
（Ａ）成分
（Ａ−１）絶対粘度１００ｍＰａ・ｓの分子鎖両末端ジメチルビニルシロキシ基封鎖ジメチルポリシロキサン（ビニル基含量：０．０４０ｍｏｌ／１００ｇ）
（Ａ−２）絶対粘度５，０００ｍＰａ・ｓの分子鎖平均片末端ジメチルビニルシロキシ基封鎖メチルポリシロキサン（ビニル基含量：０．０００６ｍｏｌ／１００ｇ）
【００６１】
（Ｂ）成分
（Ｂ−１）下記式で表されるオルガノハイドロジェンポリシロキサン
【化４】
2020180190.tif 000005
（Ｍｅはメチル基である）（Ｓｉ−Ｈ基含量：０．００５５ｍｏｌ／ｇ）
【００６２】
（Ｂ−２）下記式で表されるオルガノハイドロジェンポリシロキサン
【化５】
2020180190.tif 000006
（Ｍｅはメチル基である）（Ｓｉ−Ｈ含量  ０．００１３ｍｏｌ／ｇ）
【００６３】
（Ｃ）無機充填材
Ｃ−１：酸化亜鉛２種（ＪＩＳ規格、平均粒径１μｍ）
Ｃ−２：酸化アルミニウム粉末（平均粒径１μｍ）
Ｃ−３：酸化マグネシウム粉末（平均粒径１μｍ）
Ｃ−４：炭化ケイ素（平均粒径１μｍ）：比較用
【００６４】
（Ｄ）熱伝導性無機充填材
Ｄ−１：酸化アルミニウム粉末（平均粒径１０μｍ）
【００６５】
（Ｅ）Ｅ−１：下記式で表されるオルガノポリシロキサン
【化６】
2020180190.tif 000007
【００６６】
（Ｆ）水：脱イオン水
【００６７】
（白金族金属系硬化触媒）
塩化白金酸Ｈ2ＰｔＣｌ6・６Ｈ2Ｏ（３７．６質量％白金）８．０ｇを還流コンデンサー、温度計、撹拌装置を取り付けた１００ｍＬの反応フラスコに入れ、次いでエタノールを４０．０ｇ及びジビニルテトラメチルジシロキサンを１６．０ｇ加えた。７０℃で５０時間加熱反応させた後、反応混合物を室温にて撹拌しながら炭酸水素ナトリウム１６ｇを徐々に加えて２時間中和した。反応混合物を吸引濾過し、濾液を減圧留去し、エタノール及び過剰のジビニルテトラメチルジシロキサンを実質的に取り除いた後、トルエンで希釈し、全量を６００ｇとした（白金０．５質量％含有）。
【００６８】
上述した白金−ビニルシロキサン錯体トルエン溶液に２９０ｇの粘度６００ｍＰａ・ｓの分子鎖両末端ジメチルビニルシロキシ基封鎖ジメチルポリシロキサンを加えて撹拌し、トルエンを６０℃／２０ｔｏｒｒで減圧留去し、実質的にトルエンを取り除いたものをヒドロシリル化触媒とした（白金１．０質量％含有）。
【００６９】
[実施例、比較例１、２、５]
（Ｉ）（Ｆ）脱イオン水を使用して、低温恒温恒湿機  ＰＬ−３Ｊ（エスペック株式会社）を用いて下記所定の温度湿度になるよう調整した。
熱伝導性無機充填材成分（Ｃ）及び（Ｄ）成分を、３０℃／６０％ＲＨ〜８５℃・９８％ＲＨの環境において吸湿させ、吸湿物を得た。
（ＩＩ）上記吸湿物に、（Ａ）、（Ｂ）、（Ｅ）及び白金族金属系硬化触媒を、配合して、プラネタリーミキサーを用いて５〜１０分混合した。
（ＩＩＩ）得られた混合物を１６５℃に加熱し、減圧下で１２０分混合し、シリコーン組成物を得た。
【００７０】
[比較例４]
上記（Ｉ）工程において、熱伝導性無機充填材成分（Ｃ）及び（Ｄ）中に液滴で水を添加した以外は、実施例と同様の方法でシリコーン組成物を得た。
【００７１】
[比較例３、６、７]
上記（Ｉ）工程がなく、（Ｆ）水を配合しない以外は、実施例と同様の方法でシリコーン組成物を得た。
【００７２】
シリコーン組成物の特性は次に示す方法にて測定した。
［熱伝導率測定］
京都電子工業株式会社製のＴＰＡ−５０１を用いて、２５℃において測定した。
【００７３】
〔粘度測定〕
粘度は２５℃における値を示し、その測定はマルコム粘度計（タイプＰＣ−１０ＡＡ）を用いた。シリコーン組成物の塗布プロセスにおいて、実用上５００Ｐａ・ｓより大きい粘度は使用不可と考えられる。
【００７４】
［シリコーン組成物のズレ性試験］
シリコーン組成物をガラス板上に０．３２５ｍＬ塗布して、１ｍｍのスペーサーを挿入し、ガラス板で挟んで直径約２０ｍｍ／厚さ１ｍｍの円盤状のサンプルを作製した。
ガラスに挟まれたサンプルを円盤が垂直状態になるように配置して、冷熱試験条件：−４０℃／３０分⇔１５０℃／３０分の条件でサイクル試験を行い、サイクル２５０回後の状態を観察した。
円盤状の硬化されたシリコーン組成物がもとのガラス板の位置からズレている場合は「ズレ有」とした。
垂直にシリコーン組成物を配置して、元の位置からズレが発生しない場合を「ズレ無」とした。このような状況が好ましい。
【００７５】
【表１】
2020180190.tif 000008
【００７６】
【表２】
2020180190.tif 000009
【００７７】
表１及び２の結果は、本発明の熱伝導性シリコーン組成物は、５００Ｐａ・ｓ以下であることから塗布性に優れ、熱伝導率に優れるだけでなく、耐久試験に投入しても冷熱サイクル時のズレが発生しないことから、使用中に熱が発生する電気・電子部品からの除熱に優れていることを実証するものである。
【産業上の利用可能性】
【００７８】
本発明の熱伝導性シリコーン組成物は、熱伝導性に優れるだけでなく、耐ズレ性と塗布性が良好であるので、使用中に熱が発生する電気・電子部品からの除熱に好適である。